(57)【要約】【課題】防蟻・防虫性能を有する木質繊維板を得る。【解決手段】    ネオニコチノイド系化合物を接着剤に混合し、木質繊維と混合攪拌し、成形、熱圧することにより、目的の木質繊維板が得られる。木質繊維、ネオニコチノイド系化合物および接着剤の混合割合は、木質繊維１００重量部に対し、ネオニコチノイド系化合物０．０３〜０．５重量部を含有する接着剤３〜３０重量部を用いることが好ましい。さらに防腐・防黴性能を付与するために既存の防腐剤および／または防黴剤を混合することが好ましい。【特許請求の範囲】
【請求項１】
一般式（１）
2007118261.tif 000008
または、一般式（２）
2007118261.tif 000009
（式中Ａは６−クロロ−３−ピリジル基、２−クロロ−５−チアゾリル基、テトラヒドロフラン−２−イル基、テトラヒドロフラン−３−イル基、５−メチルテトラヒドロフラン−３−イル基、３−ピリジル基、６−ブロモ−３−ピリジル基、３−シアノフェニル基、２−メチル−５−チアゾリル基、２−フェニル−５−チアゾリル基または２−ブロモ−５−チアゾリル基を表し、Ｒ１は水素原子、メチル基、エチル基、ホルミル基またはアセチル基を表し、Ｒ２はメチル基、アミノ基、メチルアミノ基、Ｎ，Ｎ―ジメチルアミノ基、エチルアミノ基、Ｎ，Ｎ―ジエチルアミノ基、Ｎ―メチル−N−エチルアミノ基、１−ピロリジニル基、（６−クロロ−３−ピリジル）メチルアミノ基またはＮ―メチル−Ｎ−（６−クロロ−３−ピリジル）メチルアミノ基を表し、Ｘは窒素原子またはＣＨ基を表し、Ｙはシアノ基、ニトロ基またはトリフルオロアセチル基を表し、ＺはＮＨ基またはイオウ原子を表し、ｎは２または３を表す）で示されるネオニコチノイド系化合物を含有する接着剤を用いて成形、熱圧して得られることを特徴とする木質繊維板。
【請求項２】
木質繊維１００重量部および請求項１に記載のネオニコチノイド系化合物０．０３〜０．５重量部を含有する接着剤３〜３０重量部を用いて成形、熱圧することによって得られることを特徴とする請求項１に記載の木質繊維板。
【請求項３】
防腐剤および／または防黴剤を併用してなることを特徴とする請求項１または２に記載の木質繊維板。
【請求項４】
接着剤が、尿素樹脂、ユリア−メラミン共重合樹脂、フェノール樹脂、フェノール−メラミン樹脂、エポキシ樹脂、イソシアネート樹脂から選ばれる１種又は２種以上であることを特徴とする請求項１、２または３に記載の木質繊維板。
【発明の詳細な説明】
【技術分野】
【０００１】
本発明は、ネオニコチノイド系殺虫剤を含有する接着剤を用いて成形、熱圧して得られる木質繊維板に関する。
【背景技術】
【０００２】
木材粒子や木材繊維を用いて成形、熱圧して作られるパーティクルボードやファイバーボード等の木質繊維板は、各種の廃材や小径木等を原料に使用できるため、木材資源の有効利用という面で優れた材料である。しかしながら、これらの木質繊維板は、シロアリやヒラタキクイムシ等の木材害虫による食害やカワラタケやオオウズラタケ等の木材腐朽菌による被害を受ける。そのような被害を防ぐために種々の殺虫組成物、防蟻・防腐組成物が提案されており、これらの殺虫組成物や防蟻・防腐組成物を木質繊維板の表面に塗布または散布するのが一般的であるが、処理に手間がかかるという問題があった。また、木質繊維板を製造する時に、接着剤に防虫、防蟻、防腐成分を混合する方法も有効である。特許文献１には、ピレスロイド系化合物であるビフェントリンと３−ヨード−２−プロピニルブチルカーバメイトを接着剤に混合して製造された木質繊維板が開示されているが、さらに高性能の木質繊維板が望まれていた。特許文献１に記載されているピレスロイド系化合物以外で、殺虫活性が高く、安全かつ安価であり、長期間効力が持続する殺虫剤として開発されたものとしてネオニコチノイド系殺虫剤がある（非特許文献１）。これらのネオニコチノイド系殺虫剤は、農業用やシロアリ防除用に使用されているものの、木質繊維板に使用することは知られていなかった。
【０００３】
【特許文献１】特開２００１−２５１４号公報（非特許文献１）新農薬開発の最前線  ―生物制御科学への展開―、シーエムシー出版P.８３〜８５
【発明の開示】
【発明が解決しようとする課題】
【０００４】
高い防虫、防蟻性能を有する木質繊維板を提供することが本発明の課題である。
【課題を解決するための手段】
【０００５】
本発明者は、前記欠点を改良すべく鋭意研究した結果、ネオニコチノイド系化合物を含有する接着剤を用い、成形、熱圧して得られる木質繊維板が防虫、防蟻性能を有し、特に、木質繊維１００重量部に対しネオニコチノイド系化合物０．０３〜０．５重量部を含有する接着剤３〜３０重量部を用いて成形、熱圧して得られる木質繊維板が高い防虫、防蟻性能を有することを見出した。さらに、上記木質繊維板に防腐剤および／または防黴剤を併用することにより、防腐、防黴性能を付加し優れた性能を有する木質繊維板が得られることを見出し、本発明を完成させた。
【０００６】
すなわち、本発明は、１．一般式（１）
2007118261.tif 000002
または、一般式（２）
2007118261.tif 000003
（式中Ａは６−クロロ−３−ピリジル基、２−クロロ−５−チアゾリル基、テトラヒドロフラン−２−イル基、テトラヒドロフラン−３−イル基、５−メチルテトラヒドロフラン−３−イル基、３−ピリジル基、６−ブロモ−３−ピリジル基、３−シアノフェニル基、２−メチル−５−チアゾリル基、２−フェニル−５−チアゾリル基または２−ブロモ−５−チアゾリル基を表し、Ｒ１は水素原子、メチル基、エチル基、ホルミル基またはアセチル基を表し、Ｒ２はメチル基、アミノ基、メチルアミノ基、Ｎ，Ｎ―ジメチルアミノ基、エチルアミノ基、Ｎ，Ｎ―ジエチルアミノ基、Ｎ―メチル−N−エチルアミノ基、１−ピロリジニル基、（６−クロロ−３−ピリジル）メチルアミノ基またはＮ―メチル−Ｎ−（６−クロロ−３−ピリジル）メチルアミノ基を表し、Ｘは窒素原子またはＣＨ基を表し、Ｙはシアノ基、ニトロ基またはトリフルオロアセチル基を表し、ＺはＮＨ基またはイオウ原子を表し、ｎは２または３を表す）で示されるネオニコチノイド系化合物を含有し、熱硬化性樹脂からなる接着剤を用いて成形、熱圧して得られることを特徴とする木質繊維板に関し、２．木質繊維１００重量部および請求項１に記載のネオニコチノイド系化合物０．０３〜０．５重量部を含有する接着剤３〜３０重量部を用いて成形、熱圧することによって得られることを特徴とする木質繊維板に関し、３．防腐剤および／または防黴剤を併用してなる上記の木質繊維板に関し、４．接着剤が、尿素樹脂、フェノール樹脂、フェノール−メラミン樹脂、エポキシ樹脂、イソシアネート樹脂から選ばれる１種又は２種以上である木質繊維板に関する。
【発明の効果】
【０００７】
本発明木質繊維板には、種々の木材害虫や木材腐朽菌の被害が長期間認められなかった。
【発明を実施するための最良の形態】
【０００８】
本発明木質繊維板に用いる防虫、防蟻成分として一般式（１）または一般式（２）
2007118261.tif 000004
2007118261.tif 000005
（式中Ａは６−クロロ−３−ピリジル基、２−クロロ−５−チアゾリル基、テトラヒドロフラン−２−イル基、テトラヒドロフラン−３−イル基、５−メチルテトラヒドロフラン−３−イル基、３−ピリジル基、６−ブロモ−３−ピリジル基、３−シアノフェニル基、２−メチル−５−チアゾリル基、２−フェニル−５−チアゾリル基または２−ブロモ−５−チアゾリル基を表し、Ｒ１は水素原子、メチル基、エチル基、ホルミル基またはアセチル基を表し、Ｒ２はメチル基、アミノ基、メチルアミノ基、Ｎ，Ｎ―ジメチルアミノ基、エチルアミノ基、Ｎ，Ｎ―ジエチルアミノ基、Ｎ―メチル−N−エチルアミノ基、１−ピロリジニル基、（６−クロロ−３−ピリジル）メチルアミノ基またはＮ―メチル−Ｎ−（６−クロロ−３−ピリジル）メチルアミノ基を表し、Ｘは窒素原子またはＣＨ基を表し、Ｙはシアノ基、ニトロ基またはトリフルオロアセチル基を表し、ＺはＮＨ基またはイオウ原子を表し、ｎは２または３を表す）で示されるネオニコチノイド系化合物が用いられる。
【０００９】
上記ネオニコチノイド系化合物を接着剤に混合し、木質繊維と混合攪拌し、成形、熱圧することにより、木質繊維板が得られる。木質繊維、ネオニコチノイド系化合物および熱硬化性樹脂からなる接着剤の混合割合は、木質繊維板が製造できる範囲であれば特に限定されないが、木質繊維１００重量部に対し、ネオニコチノイド系化合物０．０３〜０．５重量部を含有する接着剤３〜３０重量部を用いることが好ましい。
【００１０】
本発明の木質繊維板には、防腐・防黴性能を付与するために、木材腐朽菌、木材変色菌や木材の表面に発生する各種黴類に有効な防腐剤または／および防黴剤を併用することが好ましい。有効な防腐剤や防黴剤としては、例えば、３−ヨード−２−プロピニル−Ｎ−ブチルカーバメート、ｐ−クロロフェニル−３−ヨード−２−プロピニルホルマール、３−ブロモ−２，３−ジヨード−２−プロペニルエチルカルボネート、シプロコナゾール（（２ＲＳ，３ＲＳ）−２−（４−クロロフェニル）−３−シクロプロピル−１−（１Ｈ−１，２，４−トリアゾール−１−イル）ブタン−２−オール）、ヘキサコナゾール（（ＲＳ）−２−（２，４−ジクロロフェニル）−１−（１Ｈ−１，２，４−トリアゾール−１−イル）ヘキサン−２−オール）、プロピコナゾール（（ＲＳ）−１−［２−（２，４−ジクロロフェニル）−４−プロピル−１，３−ジオキソラン−２−イルメチル］−１Ｈ−１，２，４−トリアゾール）、テブコナゾール（（ＲＳ）−１−ｐ−クロロフェニル−４，４−ジメチル−３−（１Ｈ−１，２，４−トリアゾール−１−イルメチル）ペンタン−３−オール）、イプコナゾール（（１ＲＳ，２ＳＲ，５ＲＳ；１ＲＳ，２ＳＲ，５ＳＲ）−２−（４−クロロベンジル）−５−イソプロピル−１−（１Ｈ−１，２，４−トリアゾール−１−イルメチル）−１−シクロペンタノール）、アザコナゾール（１−［［２−（２，４−ジクロロフェニル）−１，３−ジオキソラン−２−イル］メチル］−１Ｈ−１，２，４−トリアゾール）、エポキシコナゾール（（２ＲＳ，３ＳＲ）−１−［３−（２−クロロフェニル）−２，３−エポキシ−２−（４−フルオロフェニル）プロピル］−１Ｈ−１，２，４−トリアゾール）、メトコナゾール（（１ＲＳ，５ＲＳ，１ＲＳ，５ＳＲ）−５−（４−クロロベンジル）−２，２−ジメチル−１−（１Ｈ−１，２，４−トリアゾール−１−イルメチル）シクロペンタノール）、テトラコナゾール（（ＲＳ）−２−（２，４−ジクロロフェニル）−３−（１Ｈ−１，２，４−トリアゾール−１−イル）プロピル−１，１，２，２−テトラフルオロエチルエーテル）、ペンコナゾール（１−（２，４−ジクロロ−β−プロピルフェネチル）−１Ｈ−１，２，４−トリアゾール）、トリアジメフォン（１−（４−クロロフェノキシ）−３，３−ジメチル−１−（１Ｈ−１，２，４−トリアゾール−１−イル）ブタン−２−オン）、ビテルタノール（１−（ビフェニル−４−イルオキシ）−３，３−ジメチル−１−（１Ｈ−１，２，４−トリアゾール−１−イル）ブタン−２−オール）、ミクロブタニル（２−ｐ−クロロフェニル−２−（１Ｈ−１，２，４−トリアゾール−１−イルメチル）ヘキサンニトリル）、ジニコナゾール（（Ｅ）−（ＲＳ）−１−（２，４−ジクロロフェニル）−４，４−ジメチル−２−（１Ｈ−１，２，４−トリアゾール−１−イル）ペント−１−エン−３−オール）、ジフェノコナゾール（シス，トランス−３−クロロ−４−［４−メチル−２−（１Ｈ−１，２，４−トリアゾール−１−イルメチル）−１，３−ジオキソラン−２−イル］フェニル−４−クロロフェニルエーテル）、イミベンコナゾール（４−クロロベンジル−Ｎ−（２，４−ジクロロフェニル）���２−（１Ｈ−１，２，４−トリアゾール−１−イル）チオアセタミデート）、トリアジメノール（（１ＲＳ，２ＲＳ，１ＲＳ，２ＳＲ）−１−（４−クロロフェノキシ−３，３−ジメチル−１−（１Ｈ−１，２，４−トリアゾール−１−イル）ブタン−２−オール）等を用いることができ、単独もしくは二種類以上を用いても良い。これらの化合物のうち３−ヨード−２−プロピニル−Ｎ−ブチルカーバメート、ヘキサコナゾール、プロピコナゾール、テブコナゾールが好ましい。接着剤は特に限定されず、例えば、尿素樹脂、ユリア・メラミン共縮合樹脂、フェノール樹脂、フェノール−メラミン樹脂、エポキシ樹脂、イソシアネート樹脂等から選ばれ、それらを２種以上混合して使用しても良い。
【００１１】
本発明でいう木質繊維板とは、木材その他の植物繊維を主原料とし、これらをいったん繊維化してから成形した板状のものであれば特に限定されず、インシュレーションファイバーボード（ＩＢ）、メディアムデンシティファイバーボード（ＭＤＦ）およびハードファイバーボード（ＨＢ）いずれをも含む。
【００１２】
次に木質繊維板の製造法について述べる。木質繊維板の製造法には、湿式法と乾式法がある。湿式法は、木材を解繊し、調整したパルプ液に耐水性と強度付与のために、ネオニコチノイド系化合物を含有する接着剤および必要に応じてサイズ剤を添加した後、繊維を水に分散させた状態で金網上に流して、脱水しながら成形する。そのマットをそのまま乾燥させてインシュレーションファイバーボード（ＩＢ）とし、また、湿ったマットをプレプレスで圧縮脱水後、熱圧し乾燥・固化させることにより、目的の木質繊維板を得る。乾式法では、解繊から成形まで空気を媒体とし、熱圧固化の際も水分の少ない状態のため、木材固有の科学成分を繊維の結合に利用することができず、パーティクルボードと同様に接着剤を添加して成板する。
【００１３】
本発明の木質繊維板製造時に、上記ネオニコチノイド系化合物および防腐剤または／および防黴剤を接着剤に混合する場合、それらの有効成分をそのまま用いても良いが、通常製剤化して用いる。製剤の種類は特に限定されないが、扱いやすさの点から液状の製剤が好ましい。液状の製剤としては、水溶剤、乳剤、油剤、フロアブル剤等を挙げることができるが、これらの製剤に限定されない。上記製剤は通常の農薬の製剤と同様の方法で調製することができる。さらに、接着剤に混合した時の安定化や製剤自体の安定化のために一般の細菌に有効な防腐剤、安定剤、酸化防止剤、キレート剤、防錆剤、消泡剤、ｐＨ調節剤等を添加しても良い。また、殺虫・防蟻スペクトルの拡大のために他の殺虫剤を混合しても良い。
【実施例】
【００１４】
次に製造例および実施例により、さらに詳細に説明するが、本発明がこれらによって限定されることはない。
【００１５】
（製造例１）
ユリア・メラミン樹脂接着剤６３重量部（固形換算）、パラフィンワックス３重量部、硬化剤０．９５重量部に、表１記載濃度になるように適当な溶媒に溶解したジノテフラン（一般式（１）において、Ｒ１が水素原子、Ｒ２がメチルアミノ基、Ｘが窒素原子、Ｙがニトロ基、Ａがテトラヒドロフラン−３−イル基で示される化合物）およびヘキサコナゾール製剤を０．６３重量部混合したものを、木質繊維６３０重量部と混合しこれを、成形後、１５０℃で最大圧締圧力３０kg／ｃｍ２で２分間圧締し、厚さ９ｍｍの木質繊維板を製造した。
【表１】
2007118261.tif 000006
【００１６】
（比較例１）
ジノテフランおよびヘキサコナゾールを添加しない他は、製造例１と同様に製造し、薬剤無添加の木質繊維板を製造した。
（防蟻試験例））
【００１７】
「試験片の作成」実施例で作成した木質繊維板を、２０ｍｍ（縦）×１０ｍｍ（横）×０．９ｍｍ（高さ）に切断し、試験片とした。
「耐候操作」イオン交換水と試験片の容積比を１０：１とし、２５℃で回転子を毎分４００回転させ８時間撹拌した。水中から引き出した後、温度６０℃の循環式乾燥器中に１６時間静置した。以上の操作を交互に１０回繰り返した。
以上の操作を交互に１０回繰り返した。耐候操作が終わった後、温度６０±２℃で４８時間乾燥させ、３０分間デシケーター内に放置した試料の質量を測定した。
「試験容器」飼育容器は直径９ｃｍ、高さ４ｃｍの樹脂製の円筒の底面に、硬石こうを厚さ約５ｍｍに固めたものを用いた。これを、あらかじめ脱脂綿に水を加えた湿潤綿を約１ｃｍの厚さに敷きつめた蓋付き容器中に静置した。
「食害操作」飼育容器の硬石こうの上に厚さ約１ｍｍのプラスチック製の網を置き、その上に試験片を水平に置いた。ここに無作為に巣から取り出したイエシロアリ職蟻頭と兵蟻１５頭を投入し、温度２８℃暗所に２１日間静置して飼育した。期間経過後に、試験体を飼育容器より取り出し、試験体表面の付着物を丁寧に取り除き、温度６０℃で４８時間乾燥後、３０分間デシケーター中に放置した後、秤量し、下式により質量減少量を求めた。
質量減少率（％）＝（耐候操作直後の質量−食害操作後の質量）／耐候操作直後の質量×１００
結果は２表に示す。
【表２】
2007118261.tif 000007
製造例１の試料１、２、３はいずれも高い防蟻性能を示した。
【産業上の利用可能性】
【００１８】
本発明により、木材粒子や木材繊維を用いて成形、熱圧して作られるパーティクルボードやファイバーボード等、木質繊維板のシロアリやヒラタキクイムシ等の木材害虫による食害やカワラタケやオオウズラタケ等の木材腐朽菌による被害を防止することが可能になった。